(57)【特許請求の範囲】
【請求項１】
スチレン−共役ジエンブロック共重合樹脂からなり、該ブロック共重合体の質量平均分子量（Ｍｗ）が１００，０００〜２５０，０００の範囲であり、個々の平均厚み５〜３０μｍである層を、１０〜５０層積層したスチレン系樹脂多層シート。
【請求項２】
スチレン−共役ジエンブロック共重合樹脂１００質量％中のジエンブロックの割合が１０〜２５質量％である請求項１に記載のスチレン系樹脂多層シート。
【請求項３】
スチレン−共役ジエンブロック共重合樹脂１００質量部に対する滑剤の添加量が０．０５質量部以下である請求項１または請求項２に記載のスチレン系樹脂多層シート。
【発明の詳細な説明】
【技術分野】
【０００１】
本発明は、スチレン−共役ジエンブロック共重合樹脂を用いたブロッキングの抑制された１０層以上の多層シートに関する。
【背景技術】
【０００２】
スチレン−共役ジエンブロック共重合樹脂を含有する透明なポリスチレン系樹脂シートは、その透明性が良好であり、熱成形性は両国であるという特徴から、食品包装容器用のシートや、キャリアテープ用のシートが提案されている（例えば特許文献１および２）。これらのシートは、熱成形により容器形状として用いる場合が多いので、一定レベル以上の容器の腰強度が要求されるため、通常スチレン−共役ジエンブロック共重合樹脂を単独で用いるのではなく、ポリスチレン樹脂（ＧＰＰＳ）やゴム変性のポリスチレン樹脂（ＨＩＰＳ）との混合物で用いることが多い。これらのシートにおいても、例えばシートそのものを包装フィルムや封筒窓張りフィルム等に使用する場合があり、静電気の発生防止のために帯電防止処理をすることもあって、使用する際にシートのブロッキングが問題となることがある（例えば特許文献３参照）。
【０００３】
一方で、シュリンクフィルムやシュリンクラベルの用途においては、透明性に加えて柔軟性や延伸されたフィルムの均一な熱収縮特性が求められるので、単層であれ多層であれ、少なくとも表面層としては、樹脂成分としては実質的にスチレン−共役ジエンブロック共重合樹脂のみの層を有するシートが多く、このようなシュリンクフィルムを用いて容器をシュリンク包装した際に、フィルム同士がブロッキングを起こすことが問題となることがある。このブロッキングの問題は、一方でこのシートを製膜する際に、シートをロール状に巻き取り放置しておくと、シートに残っている熱と巻き締まりの力によって、そのロール内でシート同士がブロッキングを起こすことが問題となる。そのようなブロッキング防止のために、シートに滑剤や界面活性剤を多量に添加する方法や、シートに非相容性の樹脂をブレンドする方法、ブロッキング防止材としてシリカ、タルク等の無機微粒子や架橋アクリル系、架橋ポリエステル系、架橋ポリスチレン系、シリコン系等の有機微粒子を添加すること、またエンボス加工する方法等によって、シートの表面の粗さを調整することが行われている（例えば特許文献４）。
しかしなら、これらの方法では、本来この樹脂が有する優れた透明性が損なわれることがあり、また樹脂に添加する前記の物質のシート表面への染み出しや、分散不良によるブツの発生により、シートの外観が損なわれる危険性があった。
【先行技術文献】
【特許文献】
【０００４】
【特許文献１】特開２００３−０５５５２６号公報
【特許文献２】特開２００２−３３２３９２号公報
【特許文献３】特開２００１−１７１０５２号公報
【特許文献４】特開２００２−０４６２３１号公報
【発明の概要】
【発明が解決しようとする課題】
【０００５】
本発明は、実質的にスチレン−ジエンブロック共重合樹脂のみのからなり、透明性や柔軟性が優れていて、且つ多量の滑剤やブロッキング防止材を添加しなくても製膜時にブロッキングが起こらないシートを提供することを課題とする。
【課題を解決するための手段】
【０００６】
本発明者等は、前記の課題を解決するために鋭意検討した結果、特定の樹脂組成の層を１０層以上の多層構成としたシートにすると、最低限度の滑剤しか含有していない樹脂を用いても、シート製膜時のブロッキングが発生しないことを見出し、本発明に至った。
即ち、本発明は、
（１）スチレン−共役ジエンブロック共重合体からなり、その質量平均分子量（Ｍｗ）が、１００，０００〜２５０，０００の範囲であり、個々の平均厚み５〜３０μｍである層を、１０〜５０層積層したスチレン系樹脂多層シートである。
（２）スチレン−共役ジエンブロック共重合体の１００質量％中のジエンブロックの割合が１０〜２５質量％である（１）のスチレン系樹脂多層シートである
（３）スチレン−共役ジエンブロック共重合体に対して滑剤の添加量が０．５％以下である（１）または（２）のスチレン系樹脂多層シートである。
【発明の効果】
【０００７】
本発明によれば、実質的にスチレン−ジエンブロック共重合樹脂のみのからなり、透明性や柔軟性が優れていて、且つ多量の滑剤やブロッキング防止材を添加しなくても製膜時にブロッキングが起こらないシートを提供することができる。
【発明を実施するための形態】
【０００８】
以下本発明を詳細に説明する。
本発明で用いるスチレン−共役ジエンブロック共重合樹脂とは、その構造中にスチレン系単量体を主体とする重合体ブロックと共役ジエン単量体を主体とする重合体ブロックを含有する重合体である。スチレン系単量体としてはスチレン、ｏ−メチルスチレン、ｐ−メチルスチレン、ｐ−ｔｅｒｔ−ブチルスチレン、１，３−ジメチルスチレン、α−メチルスチレン、ビニルナフタレン、ビニルアントラセン、１，１−ジフェニルエチレン等がある。本発明においてはスチレンが主体であるが、前記の他の成分を微量成分として１種以上含むものであっても良い。
【０００９】
共役ジエン単量体とはその構造中に共役二重結合を有する化合物であり、例えば１，３−ブタジエン（ブタジエン）、２−メチル−１，３−ブタジエン（イソプレン）、２，３−ジメチル−１，３−ブタジエン、１，３−ペンタジエン、１，３−ヘキサジエン、２−メチルペンタジエン等があり、なかでもブタジエン、イソプレンは好適である。共役ジエン単量体は一種類あるいは二種類以上を用いることができる。スチレン系単量体を主体とする重合体ブロックとはスチレン系単量体に由来する構造のみからなる重合体ブロック、スチレン系単量体に由来する構造を５０質量％以上含有する重合体ブロックのいずれをも意味する。共役ジエン単量体を主体とする重合体ブロックとは共役ジエン単量体に由来する構造のみからなる重合体ブロック、共役ジエン単量体に由来する構造を５０質量％以上含有する重合体ブロックのいずれをも意味する。
【００１０】
共役ジエン含有量とは共役ジエン単量体に由来する構造の全共重合体中に占める質量の割合を意味する。スチレン−共役ジエンブロック共重合体は一種類あるいは二種類以上を用いることができる。本発明において、スチレン−共役ジエンブロック共重合樹脂とは、例えば共役ジエンがブタジエンである場合、スチレン−ブタジエン（ＳＢ）の二元共重合体およびスチレン−ブタジエン−スチレン（ＳＢＳ）の三元共重合体（ＳＢＳ）のいずれであっても良く、スチレンブロックが３つ以上でブタジエンブロックが２つ以上の複数のブロックで構成される樹脂であっても良い。更に、各ブロック間のスチレンとブタジエンの組成比が連続的に変化するようないわゆるテーパーブロック構造を有するものであっても良い。また、スチレン−共役ジエンブロック共重合体は市販のものをそのまま用いることもできる。
【００１１】
本発明で用いるスチレン−共役ジエンブロック共重合樹脂のブタジエン比率は、そのシートの用途によって調整されるべきもので特に限定はされないが、一般的にシートとして用いるためには、樹脂１００質量％に対して。１０〜３０質量％の範囲が好ましい。
【００１２】
本発明に使用するスチレン−共役ジエンブロック共重合樹脂は、後述するようにスチレン換算の質量平均分子量（Ｍｗ）が１００，０００〜２５０，０００の範囲である。
前記Ｍｗが１００，０００未満であると、シートとしての実用的な機械特性が得られず、２５０，０００を超えると、後述するように１０層以上の層構成の多層シートの製膜自体が極めて難しい。
【００１３】
スチレン−共役ジエンブロック共重合樹脂には、シートに製膜する際の熱劣化を防止のために一般的にフェノール系の酸化防止剤およびリン系加工安定剤が用いられ、安定した製膜性や巻き取ったシートのブロッキングを防止する目的で、各種の滑剤が添加される。本発明のシートにおいては、酸化防止剤については一般的なシートと同様に製膜の状態に応じて、樹脂成分１００質量部に対して０．０１〜０．５質量部添加する必要があるが、滑剤については、得られたシートのブロッキング防止のために多量に添加する必要はなく、製膜性を確保するだけの量で十分であり、通常樹脂成分１００質量部に対して０．０５質量部までの範囲で十分である。滑剤としては、炭化水素系、脂肪酸系、脂肪アルコール系、脂肪酸アミド系、エステル系、金属石鹸系等を用いることができる。
【００１４】
本発明のシートは、前記のスチレン−共役ジエンブロック共重合樹脂に添加剤を配合した樹脂組成物の５〜３０μｍの厚みの個々の層を１０〜５０層積層した多層シートである。１層あたりの厚みを５μｍ未満では、フィードブロックやスタチックミキサー中での流動抵抗が大きく製膜が困難であり、３０μｍを超えると、本発明の課題である巻き取ったシートのブロッキングを防止する効果が得られない。それらのことから、本発明の多層シートの積層数は、１０層〜５０層が適切である。
【００１５】
本発明の多層シートを製造する方法について述べる。基本的には、スチレン−共役ジエンブロック共重合樹脂に、前記の酸化防止剤等や滑剤を配合し、押出機に供給して溶融混練し、フィードブロックを通して多層化して押出成形する。この多層シートを積層する方法は、一般的な積層シートの製造方法と同様の方法を用いることができる。
【００１６】
本発明のシートは同一組成の個々の層を１０〜５０層積層した構成であるので、基本的には前記樹脂を１台の押出機で溶融押出しすることでも可能である。例えば、溶融流動が層流に近いものの場合には、押出機とダイの間に特定のエレメント数のスタティックミキサーを挿入することによって多層化することができる。
【００１７】
一方で一般的には、例えば特開２００７−３０７８９３号公報に記載されているように２ 台の押出機からスチレン系樹脂が供給され、それぞれの流路からの溶融樹脂を、公知の積層装置であるマルチマニホールドタイプのフィードブロックとスクエアミキサーを用いる方法、もしくは、コームタイプのフィードブロックのみを用いることにより１０〜５０層に多層化することができる。スクエアミキサーとは、ポリマー流路を断面積が四角状の流路に２分割し、さらに、分岐されたポリマーを、再度、厚み方向上下に積層されるように合わさる合流部を備えた公知の筒体である。又、１台の押出機から押出した溶融樹脂の流路を公知の手段で２つに分離し、それぞれ個別の流路でフィードブロックに供給すれば、前記の２台の押出機を用いた場合と同様の方法で多層化できる。
【実施例】
【００１８】
（実施例１）
複数の層を形成するためのフィードブロックおよびとスクエアミキサーと、Ｔダイを備えた多層シート製膜装置を用いて、下記の方法で多層シートを製膜した。
スチレン−共役ジエンブロック共重合体（質量平均分子量（Ｍｗ）：１５００００，スチレン／ブタジエン比率＝７５／２５（質量比））に滑剤としてステアリン酸を０．０３質量部、フエノール系酸化防止剤を０．２質量部配合した混合物を、φ６５ｍｍ単軸押出機に供給して溶融混練し、溶融した同一樹脂を流路内でフィードブロックとスクエアミキサーを用いて３４層積層し、Ｔダイを用いてシート状に押し広げた後、６０℃に温調したロールで冷却固化させることで多層シートを製膜した。得られたシートの総厚みは３００μｍ（計算によって求められる各層の平均厚み：８．８μｍ）であった。
【００１９】
（実施例２および実施例３）
シートの積層数をそれぞれ１０層および４６層とし、１層当たりの平均厚みを、表１に記載したようにそれぞれ３０および６．５μｍに変更した以外は、実施例１と同様にして多層シートを製膜した。
【００２０】
（実施例４）
シートの積層数を３４層とし、１層当たりの平均厚みを表１に記載したように５．３μｍに変更した以外は、実施例１と同様にして多層シートを製膜した。
【００２１】
（実施例５、６および比較例３、４）
スチレン−共役ジエンブロック共重合体の分子量が表１および表２に記載した共重合体に変更した以外は、実施例１と同様にして多層シートを製膜した。
【００２２】
（比較例１および比較例２）
基材層の積層数をそれぞれ７層および６０層とし、１層当たりの平均厚みを、表２に記載したように変更した以外は、実施例１と同様にして多層シートを製膜した。
【００２３】
各実施例の評価結果を表１に、比較例の評価結果を表２に纏めて示した。
【００２４】
【表１】
0005732343.tif 000002
【００２５】
【表２】
0005732343.tif 000003
【００２６】
＜評価方法＞
（原料樹脂の質量平均分子量（Ｍｗ）の評価）
本発明で用いるスチレン−共役ジエンブロック共重合樹脂の分子量を、ＧＰＣ（ゲルパーミエーションクロマトグラフィー）を用いて常法にて標準ポリスチレン換算の質量平均分子量（Ｍｗ）を求めた。ＧＰＣの測定は以下の条件で行った。
カラム温度：４０℃
検出方法：示差屈折法
移動相：テトラヒドロフラン
サンプル濃度：２重量％
検量線：標準ポリスチレン（Ｐｏｌｙｍｅｒ Ｌａｂｏｒａｔｏｒｉｅｓ社製）を用いた。（多層シートのブロッキング性評価）
シートを１０×１０ｃｍに切り出し、巻き内面と巻き外面を重ねた。その上に、５×５cmの金属片、１０ｋｇの重りを順に乗せて、２３℃×５０％の環境下で３日間放置した。３日後、重りと金属片を取り除く。サンプル同士を引き剥がし、ブロッキングの有無を確認した。抵抗なくサンプルを引き剥がすことが可能な場合を○、少し抵抗を感じるが引き剥がすことが可能な場合を△、引き剥がすことが不可能な場合を×と、３段階でシートブロッキング性を評価した。尚、この評価方法で評価した結果は、シートを製膜して長期間放置した後の、ロールのブロッキング状態と、良く対応していることを確認している。